(57)【特許請求の範囲】
【請求項１】
基材シート(1)の表面にナノファイバーを付着してナノファイバーのコーティング層(2)を設けてなるコーティングシートであって、
前記ナノファイバーが、励起されて発光する蛍光分子を含有する蛍光分子含有ナノファイバーとしてなり、
かつ前記ナノファイバーが、蛍光分子を含有するシリカナノ粒子を含有する蛍光分子含有ナノファイバーとすることを特徴とするコーティングシート。
【請求項２】
請求項１に記載されるコーティングシートであって、
前記シリカナノ粒子の平均粒径が前記蛍光分子含有ナノファイバーの太さの１／２以下であるコーティングシート。
【請求項３】
請求項１または２に記載されるコーティングシートであって、
前記基材シート(1)が濾紙で、前記コーティング層(2)が濾紙の表面に付着されて、前記濾紙よりも微細な粒子を濾過して除去するプリ濾過層であるコーティングシート。
【請求項４】
請求項３に記載されるコーティングシートであって、
前記基材シート(1)が車両用の空気又は液体を濾過するフィルターであるコーティングシート。
【請求項５】
請求項１ないし４のいずれかに記載されるコーティングシートであって、
前記蛍光分子含有ナノファイバーの太さが８００ｎｍ以下であって、５０ｎｍ以上であるコーティングシート。
【請求項６】
基材シート(1)の表面に、ナノファイバーからなるコーティング層(2)を積層してなるコーティングシートの検査方法であって、
励起されて発光する蛍光分子を含有させて蛍光分子含有ナノファイバーを製造する製造工程と、
前記蛍光分子含有ナノファイバーの蛍光分子を励起して、励起される蛍光分子の発光を検出する光検出工程とからなり、
前記製造工程において、前記蛍光分子をシリカナノ粒子に添加してナノファイバーに添加し、
前記光検出工程で蛍光分子含有ナノファイバーからの発光を検出して、前記コーティング層(2)を検出することを特徴とするコーティングシートの検査方法。
【発明の詳細な説明】
【技術分野】
【０００１】
本発明は、基材シートの表面に、ナノファイバーをコーティングしてなるコーティングシートと、このコーティングシートのナノファイバーコーティング状態を検査する検査方法に関する。
【背景技術】
【０００２】
基材シートの表面に、ナノファイバーをコーティングして、基材シート単体では実現できない優れた特性を実現するコーティングシートは開発されている（特許文献１参照）。このコーティングシートは、たとえばフィルターに使用されて優れた特性を実現する。ナノファイバーのコーティング層で、従来の濾紙では濾過できない、微細な粒子を除去できるからである。このフィルターは、濾紙の表面にナノファイバーを付着して、濾紙の網目では実現できない微細な網目のフィルターをナノファイバーで実現する。ナノファイバーは、濾紙の繊維に比較して極めて細く、細いナノファイバーによって濾紙の表面に微細な網目のフィルターを形成する。ナノファイバーの微細な網目は、これを透過する空気や液体に含まれる極めて微細な異物を表面に堆積して除去する、すなわち表面濾過して、異物をフィルターの表面に堆積する。
【０００３】
これに対して、表面にナノファイバーを付着しない従来の濾紙は、繊維の空隙に異物が侵入して除去されるので、除去した異物がフィルターの内部に侵入して、簡単に除去できず、目詰まりを解消するのが難しい欠点がある。これに対して、表面にナノファイバーを積層しているフィルターは、表面濾過して異物を表面に堆積して除去するので、異物を簡単にフィルター表面から除去して目詰まりを速やかに解消できる特徴がある。
【０００４】
表面にナノファイバーをコーティングして優れた特徴は実現されるが、製造工程において、基材シートの表面にナノファイバーが正常にコーティングされたかどうかを確認するのは極めて難しい。それは、ナノファイバーが極めて細くて目に見えないので、基材シートの表面にコーティングされたかどうかを目視して確認できないからである。また、可視光の波長よりも細いナノファイバーは、光学顕微鏡を使用してもコーティング状態を確認できず、電子顕微鏡を使用して付着状態を確認する必要がある。電子顕微鏡による検査は、コーティング状態の検査に著しく手間がかかる。それは、真空チャンバーにコーティングシートを入れて真空引きして検査するからである。さらに、電子顕微鏡による方法は、検査に手間がかかることに加えて、シート全面のコーティング状態の検査ができず、局部的な検査ができるに過ぎない。それは、電子顕微鏡による検査は、コーティングシートを裁断して検査用のサンプルを作成し、このサンプルを真空チャンバーに入れて検査するので、サンプルとして裁断された部分のみの検査に止まるからである。
【先行技術文献】
【特許文献】
【０００５】
【特許文献１】特開２０１４−１２４５７８号公報
【発明の概要】
【発明が解決しようとする課題】
【０００６】
本発明は、以上の欠点を解決することを目的に開発されたものである。本発明の重要な目的は、コーティングシート表面にナノファイバーのコーティング層が付着されているかどうかを簡単に検査できるコーティングシートとその検査方法とを提供することにある。
【課題を解決するための手段及び効果】
【０００７】
本発明の請求項１のコーティングシートは、基材シート１の表面にナノファイバーを付着してナノファイバーのコーティング層２を設けている。このコーティングシートのナノファイバーは、励起されて発光する蛍光分子を含有する蛍光分子含有ナノファイバーである。
【０００８】
以上のコーティングシートは、コーティングシート表面にナノファイバーのコーティング層が付着されているかどうかを簡単に検査できる特徴がある。それは、蛍光分子含有ナノファイバーの蛍光分子を励起して蛍光分子の発光を検出してナノファイバーのコーティングを判定できるからである。とくに、以上のコーティングシートは、蛍光分子を励起してその蛍光を検出して、ナノファイバーのコーティングを検出するので、電子顕微鏡でコーティングシートの表面を見て検査する従来方法のように、コーティングシートを切断して検査片とし、これを真空チャンバーに入れて検査する必要がなく、コーティングシートの表面に、蛍光分子を励起する光等を照射することで、コーティングシート表面が蛍光を発するかどうかからナノファイバーのコーティングを検査できる。蛍光分子含有ナノファイバーがコーティングされない部分は励起しても蛍光による発光がなく、蛍光分子含有ナノファイバーがコーティングされる部分は蛍光による発光が検出されるからである。
【０００９】
本発明のコーティングシートは、コーティング層２のナノファイバーを、蛍光分子を含有するシリカナノ粒子を含有する蛍光分子含有ナノファイバーとする。このコーティングシートは、蛍光分子含有ナノファイバーを簡単に製造できる特徴がある。
【００１０】
本発明のコーティングシートは、シリカナノ粒子の平均粒径を蛍光分子含有ナノファイバーの太さの１／２以下とすることができる。このコーティングシートは、蛍光分子含有ナノファイバーの強度低下を少なくして、蛍光分子を含有できる。
【００１１】
本発明のコーティングシートは、基材シート１を濾紙とし、コーティング層２を濾紙の表面に付着して、濾紙よりも微細な粒子を濾過して除去するプリ濾過層とすることができる。このコーティングシートは、コーティング層によって濾紙の濾過特性を著しく向上できる。とくに、濾紙のみで濾過できない微細な粒子をコーティング層で濾過できる特徴がある。
【００１２】
本発明のコーティングシートは、基材シート１を、車両用の空気又は液体を濾過するフィルターとすることができる。このコーティングシートは、車両のエンジンに吸入される空気、エンジンオイル、燃料などに含まれる微細な異物をフィルターで濾過して除去できるので、微細な異物によるエンジンの摩耗、劣化、故障などを効果的に防止できる。
【００１３】
本発明のコーティングシートは、蛍光分子含有ナノファイバーの太さを８００ｎｍ以下であって、５０ｎｍ以上とすることができる。このコーティングシートは、特定の太さの蛍光分子含有ナノファイバーによって、種々の用途に使用されて、基材シート単独では実現できない優れた物性を実現する。
【００１４】
本発明の検査方法は、基材シート１の表面に、ナノファイバーからなるコーティング層２を積層してなるコーティングシートを検査する方法であって、励起されて発光する蛍光分子を含有させて蛍光分子含有ナノファイバーを製造する製造工程と、蛍光分子含有ナノファイバーの蛍光分子を励起して、励起される蛍光分子の発光を検出する光検出工程とからなり、光検出工程で蛍光分子含有ナノファイバーからの発光を検出して、コーティング層２を検出する。
【００１５】
以上のコーティングシートの検査方法は、コーティングシート表面にナノファイバーのコーティング層が付着されているかどうかを簡単に検査できる特徴がある。それは、蛍光分子含有ナノファイバーの蛍光分子を励起して蛍光分子の発光からナノファイバーのコーティングを検出できるからである。とくに、以上のコーティングシートの検査方法は、蛍光分子を励起してその蛍光を検出して、ナノファイバーのコーティングを検出するので、電子顕微鏡でコーティングシートの表面を見て検査する従来方法のように、コーティングシートを切断して検査片とし、これを真空チャンバーに入れて検査する必要がなく、コーティングシートの表面に、蛍光分子を励起する光等を照射することで、コーティングシート表面が蛍光を発するかどうかからナノファイバーのコーティングを検査できる。蛍光分子含有ナノファイバーがコーティングされない部分は励起しても蛍光による発光がなく、蛍光分子含有ナノファイバーがコーティングされる部分は蛍光による発光が検出されるからである。
【００１６】
本発明のコーティングシートの検査方法は、製造工程において、蛍光分子をシリカナノ粒子に添加してナノファイバーに添加する。
【図面の簡単な説明】
【００１７】
【図１】本発明の実施例にかかるコーティングシートの断面図である。
【図２】図１に示すコーティングシートの電子顕微鏡写真である。
【図３】ナノファイバーの塗布量に対する蛍光強度を示すグラフである。
【図４】コーティングシート表面のコーティング層の検査方法を示す側面図である。
【図５】コーティングシートを励起して発光濃度差を示す図である。
【発明を実施するための形態】
【００１８】
以下、本発明の実施例を図面に基づいて説明する。ただし、以下に示す実施例は、本発明の技術思想を具体化するためのコーティングシートとその検査方法を例示するものであって、本発明はコーティングシートとその検査方法を以下に特定しない。
【００１９】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２０】
図１の断面図に示すコーティングシートは、基材シート１の表面にナノファイバーを付着してナノファイバーからなるコーティング層２を設けている。図２は、コーティングシートを表面から見た電子顕微鏡写真を示している。この図において、１ｃｍよりも太い繊維は基材シート１の繊維、１ｍｍ以下の細い白色繊維はナノファイバーを示している。この図に示すように、コーティングシートは、基材シート１の表面にナノファイバーを方向性なく付着して、ナノファイバーによって基材シート１の繊維よりも微細な網目を設けている。
【００２１】
図２のコーティングシートは、濾紙の表面にナノファイバーを付着してコーティング層２を表面に設けたフィルターである。フィルターに使用されるコーティングシートは基材シート１を濾紙や不織布とする。コーティングシートからなるフィルターは、濾紙や不織布では濾過できない微細な粒子を濾過できる。コーティングシートのフィルターは、車両用の空気又は液体を濾過するフィルターに使用されて、濾過特性を著しく向上できる。コーティング層２が微細な粒子を濾過して除去するからである。コーティングシートのフィルターは、車両のエンジンに吸入される空気のフィルターに使用され、あるいはエンジンオイルやパワーステアリング用オイルなどのフィルターに使用され、また自動変速機用オイルに使用され、さらに燃料フィルターに使用されて、空気、オイル、燃料に含まれる微細な異物を濾過して除去する。
【００２２】
空気に使用されるコーティングシートのフィルターは、エンジンに吸入される空気から微細な粒子も除去して清澄な空気とするので、シリンダとピストンとの間の摺動部の損傷を少なくして、エンジンの摩耗や劣化を防止する。また、エンジンオイルに使用されるコーティングシートのフィルターは、エンジンオイルを清澄な状態として、シリンダとピストンとの摺動部の摩耗や劣化を防止して、摩耗による損傷や故障を効果的に防止する。自動変速機用オイルに使用されるコーティングシートのフィルターは微細な異物を除去して異物に起因する自動変速機の故障や変速ミスを防止し、さらに燃料に使用されるフィルターは、燃料に含まれ微細な粒子をも除去して極めて清澄な燃料をエンジンに供給する。したがって、燃料ポンプや燃料噴射弁の動作が正確にコントロールされて、正確な量の燃料をシリンダ内に供給できる。とくに、噴射圧の高いディーゼルエンジンにおいても、燃料噴射弁の動作が正確にコントロールされて、燃料噴射量と噴射タイミングとが正確に制御されて、エンジンを理想的な状態で動作できる。また、燃料に含まれる異物による燃料ポンプと燃料噴射弁の摩耗、損傷、故障を効果的に防止できる特徴も実現する。
【００２３】
コーティング層２のナノファイバーは、蛍光分子を含有するナノファイバーである。ナノファイバーに含まれる蛍光分子には、光で励起されて発光するローダミン色素が適している。ローダミン色素は５５５ｎｍの光で励起されて５９０ｎｍの光を発光する。ただ、本発明は蛍光分子をローダミン色素に限定するものでなく、励起光と異なる波長に発光する他の蛍光分子であって、ナノファイバーに添加できる全ての蛍光分子、たとえばフルオレセインイソシアネートやサルフォローダミン等も使用できる。フルオレセインイソシアネートは４９０ｎｍの光で励起されて５２５ｎｍの光を放射し、サルフォローダミンは５７５ｎｍの光で励起して５９０ｎｍの光を放射する。蛍光分子は、可視光線でなく紫外線などの電磁波で励起して発光するものや電子ビームなどのエネルギービームで励起して発光するものも使用できる。
【００２４】
コーティング層２のナノファイバーは、繊維に加工される工程で、蛍光分子を含有するシリカナノ粒子を添加して蛍光分子含有ナノファイバーとする。
【００２５】
シリカナノ粒子を含有する蛍光分子含有ナノファイバーは、シリカナノ粒子の平均粒径を蛍光分子含有ナノファイバーの太さの１／２以下として、含有するシリカナノ粒子による強度低下を防止する。蛍光分子含有ナノファイバーは、太さを特定するものではないが、好ましくは８００ｎｍ以下であって５０ｎｍ以上、さらに好ましくは５００ｎｍ以下であって１００ｎｍ以上とする。
【００２６】
蛍光分子を含有するシリカナノ粒子は、以下の工程で製作できる。
【実施例】
【００２７】
［ストーバー法］
Sulforhodamine B（関東化学株式会社） １１．７ｍｇをエタノール４ｍｌに溶解した後、０．１ｍｌのtetraethylorthosilicate （ＴＥＯＳ）（和光純薬鉱業株式会社）を加えて混合する。その後、蒸留水１ｍｌを加えて室温で磁気撹拌しながら、濃アンモニア水を０．１ｍｌ加えて室温で、約３日間撹拌する。（この段階で、ＴＥＯＳの加水分解と重縮合が起こりＳｉＯ２が形成を始める。その際、sulforhodamine B分子が混ぜ込まれてシリカナノ粒子内に固定される。濃アンモニア水はこの反応の触媒として作用する。）その後、エタノールを分散媒として限外ろ過装置（ミリポア撹拌式セル）を用いてろ液が着色しなくなるまで洗浄する。その際、ＹＭ−１００フィルター（孔径約１０ｎｍ）をセットした限外ろ過装置で１０ｎｍ以下の試料をろ液として取り出し、その分散液をＹＭ−１０フィルター（孔径約２．６ｎｍ）をセットした限外ろ過装置で２．６ｎｍ以下の試料を含むろ液と２．６ｎｍから１０ｎｍまでの試料を含む分散液（限外ろ過装置内）に分ける。最終的に、２．６ｎｍ＜Ｄ＜１０ｎｍのSulforhodamine Bを固定した（シリカナノ粒子を０．７２重量％含む）シリカナノ粒子エタノール分散液５ｍｌを得た。
【００２８】
ストーバー法におけるシリカナノ粒子に蛍光分子を取り込む方法としては、（１）及び（２）があげられる。
（１）混ぜ込み法
ＴＥＯＳの重縮合の前に蛍光分子を溶液に溶解しておくことで、シリカナノ粒子形成時に自然に取り込ませる。
【００２９】
（２）シリカカップリング法
蛍光分子の取り込みを確実にするために、シランカップリング試薬と結合させて、蛍光分子にＳｉ−Ｏ−を導入することで、ＴＥＯＳの重縮合時に結合させて取り込む。
【００３０】
以上の方法でローダミン色素を含有するシリカナノ粒子を調整できるが、シリカナノ粒子は、コアシェル法やシリカナノ粒子コア表面修飾法によっても製作できる。
コアシェル法は、約１５ｎｍの半径の金属粒子の表面−Ｓ−か−Ｎ−を側鎖にもつ蛍光分子を吸着させ（金属粒子コアの表面積内）、さらにアミノオルソシリケート（ＡＰＳ）を金属粒子コアの表面に吸着させて、その金属粒子コアの吸着したＡＰＳのシリケート基（−Ｓｉ−Ｏ−）のところで、シリケートの重縮合を行うため、水ガラス（ＮａＳｉｘＯ２−ｘ）を加えて数日反応させる。その後、金属微粒子コアをＮａＣＮで溶解し、シリカカプセルとしたときに内部に蛍光分子が残る。限外濾過で蒸溜水洗浄を数回行って、ＮａＣＮとＮａＡｕ（ＣＮ）２を除いてシリカナノ粒子とする。
【００３１】
製造された蛍光分子含有シリカナノ粒子は、調整時に加える試薬の濃度やアンモニア水の濃度、反応時間、温度により粒径サイズを調整できる。さらに、限外濾過法で、使用するフィルターの孔径を選択して粒径サイズを特定の範囲とすることができる。この方法は、使用するフィルターを組み合わせて、２．６ｎｍ＜サイズ＜１０ｎｍや０．６ｎｍ＜サイズ＜２．５ｎｍのサイズの粒径を取り出すことができる。
【００３２】
コーティングシートは、蛍光分子の発光を検出してナノファイバーが正常に塗布されているかどうかを判定する。したがって、蛍光分子含有ナノファイバーには、発光を検出できる含有量の蛍光分子を添加する。ローダミン色素を有するシリカナノ粒子の分散液：１１．５重量、ポリマー濃度：８重量％、溶媒をＤＭＦ（Ｎ，Ｎ−ジメチルホルムアルデヒド）にて、エレクトロスピニング装置で紡糸して製作する蛍光分子含有ナノファイバーは、基材シート１の表面に０．０４ｇ／ｍ2以上の塗布量で発光を検出できる。
【００３３】
蛍光分子含有ナノファイバーは以下の方法で製造できる。ただ、蛍光分子含有ナノファイバーを以下のものに特定するものではない。
（実施例１）
本発明の実施例１として、以下の製造方法により基材シート１の表面にコーティング層２として蛍光分子含有ナノファイバーを塗布する。
１）調整工程
まず２００ｍｌビーカーにＤＭＦ８０．５０ｇを入れ、８．００ｇのＰＶＤＦ（ポリビニリデンジフロライド）を入れて完全に溶解させ、９．０４重量％のＰＶＤＦ／ＤＭＦ溶液を得る。
次に、上記で得られたＰＶＤＦ／ＤＭＦ溶液８．８５ｇに対して、１．１５ｇの割合でローダミン色素含有シリカナノ粒子／エタノール分散液を添加して、塗布溶液を得る。
２）紡糸化工程
次に、上記調整工程で製造した塗布溶液を、エレクトロスピニング装置を用いて基材シート１上にコーティング層２として蛍光分子含有ナノファイバーを塗布し、コーティングシートを得る。ここでは回転ドラムコレクター表面に基材シート１として１１０ｇ／ｍ２の濾紙を設置し、濾紙上にコーティング層として蛍光分子含有ナノファイバーを塗布しコーティングシートを得る。なお、金属製ノズルとして内径０．４０ｍｍ、長さ１９ｍｍのステンレス製ノズルを使用し、金属製ノズルの下端部から基材シート１表面までの距離を２０ｃｍとし、金属製ノズルの移動距離２０ｃｍ、移動速度５ｍｍ／ｓｅｃ、ドラムコレクターの回転数５０ｒｐｍ、印加電圧２１ｋＶ、塗布溶液の吐出速度は０．２ｍｌ／ｈｒとして、温度２３度、湿度１５％で２２．５分間塗布し、コーティング層２として０．０４５ｇ／ｍ２の蛍光分子含有ナノファイバー不織布を有するコーティングシートを得る。
【００３４】
（実施例２）
紡糸時間を４５．０分間にする以外、実施例１と同様にし、コーティング層２として０．０９０ｇ／ｍ２の蛍光分子含有ナノファイバー不織布を有するコーティングシート得た。
【００３５】
（実施例３）
紡糸時間を６７．５分間にする以外、実施例１と同様にし、コーティング層２として０．１３５ｇ／ｍ２の蛍光分子含有ナノファイバー不織布を有するコーティングシート得た。
【００３６】
以上の工程で得られた蛍光分子含有ナノファイバーを基材シート１の表面に塗布して、コーティング層２を設ける。蛍光分子含有ナノファイバーの塗布量は用途に最適な量に調整される。フィルターのコーティングシートは、基材シート１表面のコーティング層２で微細な異物を除去し、かつコーティング層２に気体や液体を通過できる隙間ができるように、蛍光分子含有ナノファイバーの付着量が調整される。この蛍光分子含有ナノファイバーが塗布されたコーティングシートの発光強度を図３に示している。この図に示すコーティングシートは、蛍光分子含有ナノファイバーの付着量を、０．０４ｇ／ｍ2以上として発光を検出でき、塗布量を０．０８ｇ／ｍ2以上としてより発光を強く検出でき、さらに０．１３５ｇ／ｍ2で検出される発光強度はピークを示した。したがって、以上の工程で製造される蛍光分子含有ナノファイバーは、基材シート１への塗布量を０．０４ｇ／ｍ2以上として、コーティング層２の有無を確実に検出できる。ただ、蛍光分子含有ナノファイバーの発光は、受光器の感度を高くしてより微弱な光を検出できるので、より高感度な受光器を使用することで、より少ない塗布量のコーティング層２を検出でき、また蛍光分子含有量の少ない蛍光分子含有ナノファイバーからなるコーティング層２の有無をも検出できる。
【００３７】
以上のコーティングシートは、基材シート１の表面に光を照射し、ナノファイバーの蛍光分子を発光させて、コーティング層２が正常に積層されているかどうかが検査される。図４は、コーティング層２の検査方法を示している。この図の検査方法は、コーティングシートの全面に光を照射して蛍光分子を励起する。この図は、コーティング層２のナノファイバーに含まれる蛍光分子のローダミン色素を励起するために５５５ｎｍの可視光をコーティングシートに照射している。励起光は全面に照射され、あるいは走査してコーティングシート全面に照射される。
【００３８】
コーティング層２の蛍光分子含有ナノファイバーに含まれるローダミン色素は、５５５ｎｍの可視光に励起されて５９０ｎｍの光を放射する。５９０ｎｍの発光が受光器に検出されて、コーティングシートはコーティング層２が正常に塗布されているかどうかが判定される。コーティング層２の塗布されたコーティングシートは、５９０ｎｍの光を放射するからである。コーティング層２の発光は、受光器で検出される。図の受光器は、蛍光分子の発光から励起する可視光を除くために、励起光を減衰させるフィルターを配置している。受光器は、コーティング層２の蛍光分子の発光を検出して画像とする受光素子と、この受光素子にコーティングシートを結像するレンズとを備える。受光器は、レンズでコーティングシート像を受光素子に結像して、コーティング層２の有無、すなわち、ナノファイバーが正常に塗布されたかどうかを判定する。中央部の白い部分にコーティング層２が塗布されないコーティングシートは、全面を光で励起して、発光を受光器で検出すると、図４に示すように、コーティング層２の塗布されない領域が発光せずに白色として検出される。したがって、受光器でコーティングシート全面の発光を検出して、コーティング層２が正常に設けられているかは判定される。
【００３９】
図５の（１）〜（４）は、コーティングシートの表面に５５５ｎｍの光を照射して蛍光分子を励起し、蛍光分子の５９０ｎｍの発光を検出した濃度図である。ただし、このコーティングシートは、中央部の長方形で示す白色領域にはナノファイバーを付着していない領域を設けて、ナノファイバーの付着領域との濃度差を明確にしている。ただし、これ等の図に示すコーティングシートは、蛍光分子のローダミン色素を含有するシリカナノ粒子を添加してなるナノファイバーを基材シート１の表面の中央部の長方形領域を除く部分に付着している。ナノファイバーに添加しているシリカナノ粒子は実施例１で調整したものを使用し、さらに、ナノファイバーのシリカナノ粒子の添加量は１．０２重量％としている。
ただし、
（１）のコーティングシートは、ナノファイバーの付着量を０．０４５ｇ／ｍ２とし、
（２）のコーティングシートはナノファイバーの付着量を０．０９ｇ／ｍ２とし、
（３）のコーティングシートはナノファイバーの付着量を０．１３５ｇ／ｍ２とし、
（４）のコーティングシートはナノファイバーの付着量を０．１８ｇ／ｍ２としている。
【産業上の利用可能性】
【００４０】
本発明のコーティングシートは、ナノファイバーからなるコーティング層２を設けて基材シート１単体では実現できない特性を実現し、好ましくはフィルターに使用されて従来のフィルターでは濾過できない微細な粒子を濾過し、さらに、目視では有無が確認できないナノファイバーのコーティング層２が正確に設けられているかどうかを確実に検査して、種々の用途に理想的な状態で使用する。
【符号の説明】
【００４１】
１…基材シート
２…コーティング層
【図１】
0006342261.tif 000002
【図２】
0006342261.tif 000003
【図３】
0006342261.tif 000004
【図４】
0006342261.tif 000005
【図５】
0006342261.tif 000006